(57)【要約】下記一般式（１）［化１］一般式：（Ｓｒ１−ｘ，Ｅｕx）αＳｉβＡｌγＯδＮω          （１）（式中、ｘは０＜ｘ＜１、αは０＜α≦４であり、β、γ、δおよびωはαが３のときに換算した数値が、９＜β≦１５、１≦γ≦５、０．５≦δ≦３、１０≦ω≦２５を満足する数である）で表されるユーロピウム付活サイアロン結晶体からなり、紫外光〜青色光で励起されることにより緑色発光する蛍光体であり、炭素を１ｐｐｍ以上５０００ｐｐｍ以下の割合で含む蛍光体。
2012036016.tif 000002
【特許請求の範囲】
【請求項１】
下記一般式（１）
［化１］
一般式：（Ｓｒ１−ｘ，Ｅｕx）αＳｉβＡｌγＯδＮω          （１）
（式中、ｘは０＜ｘ＜１、αは０＜α≦４であり、β、γ、δおよびωはαが３のときに換算した数値が、９＜β≦１５、１≦γ≦５、０．５≦δ≦３、１０≦ω≦２５を満足する数である）
で表されるユーロピウム付活サイアロン結晶体からなり、紫外光〜青色光で励起されることにより緑色発光する蛍光体であり、
炭素を１ｐｐｍ以上５０００ｐｐｍ以下の割合で含むことを特徴とする蛍光体。
【請求項２】
下記一般式（２）
［化２］
一般式：（Ｓｒ１−ｘ，Ｅｕx）αＳｉβＡｌγＯδＮω          （２）
（式中、ｘは０＜ｘ＜１、αは０＜α≦３であり、β、γ、δおよびωはαが３のときに換算した数値が、５≦β≦９、１≦γ≦５、０．５≦δ≦２、５≦ω≦１５を満足する数である）
で表されるユーロピウム付活サイアロン結晶体からなり、紫外光〜青色光で励起されることにより赤色発光する蛍光体であり、
炭素を１ｐｐｍ以上５０００ｐｐｍ以下の割合で含むことを特徴とする蛍光体。
【請求項３】
平均粒径が１μｍ以上１００μｍ以下であることを特徴とする請求項１または２に記載の蛍光体。
【請求項４】
３７０ｎｍ以上４７０ｎｍ以下の範囲内にピーク波長を有する紫外光〜青色光で励起されることにより、発光ピーク波長が５００ｎｍ以上５４０ｎｍ以下の緑色光を発光することを特徴とする請求項１に記載の蛍光体。
【請求項５】
３７０ｎｍ以上４７０ｎｍ以下の範囲内にピーク波長を有する紫外光〜青色光で励起されることにより、発光ピーク波長が５５０ｎｍ以上６５０ｎｍ以下の赤色光を発光することを特徴とする請求項２に記載の蛍光体。
【請求項６】
基板と、
この基板上に配置され、紫外光〜青色光を出射する半導体発光素子と、
この半導体発光素子の発光面を覆うように形成され、前記半導体発光素子からの出射光により励起されて可視光を発する蛍光体を含む発光部とを備え、
前記蛍光体は、請求項１〜５のいずれかに記載の蛍光体を含むことを特徴とする発光装置。
【請求項７】
前記半導体発光素子は３７０ｎｍ以上４７０ｎｍ以下の範囲内にピーク波長を有する光を出射する発光ダイオードまたはレーザダイオードであることを特徴とする請求項６に記載の発光装置。
【発明の詳細な説明】
【技術分野】
【０００１】
本発明の実施形態は、蛍光体および発光装置に関する。
【背景技術】
【０００２】
蛍光体粉末は、たとえば、発光ダイオード（ＬＥＤ：Ｌｉｇｈｔ  Ｅｍｉｔｔｉｎｇ  Ｄｉｏｄｅ）等の発光装置に用いられる。発光装置は、たとえば、基板上に配置され所定の色の光を出射する半導体発光素子と、この半導体発光素子から出射される紫外光、青色光等の光により励起されて可視光を発する蛍光体粉末を封止樹脂である透明樹脂硬化物中に含む発光部とを備える。【０００３】
発光装置の半導体発光素子としては、たとえば、ＧａＮ、ＩｎＧａＮ、ＡｌＧａＮ、ＩｎＧａＡｌＰ等が用いられる。また、蛍光体粉末の蛍光体としては、たとえば、半導体発光素子からの出射光により励起されてそれぞれ青色光、緑色光、黄色光、赤色光の光を出射する青色蛍光体、緑色蛍光体、黄色蛍光体、赤色蛍光体等が用いられる。【０００４】
発光装置は、封止樹脂中に赤色蛍光体等の各種の蛍光体粉末を含有させることにより、放射光の色を調整することができる。すなわち、半導体発光素子と、半導体発光素子から放射された光を吸収して所定波長域の光を発光する蛍光体粉末とを組み合わせて用いることにより、半導体発光素子から放射された光と蛍光体粉末から放射された光との作用で、可視光領域の光や白色光を発光させることが可能になる。
従来、蛍光体としては、ストロンチウムを含むユーロピウム付活サイアロン（Ｓｉ−Ａｌ−Ｏ−Ｎ）構造の蛍光体が知られている。
【先行技術文献】
【特許文献】
【０００５】
【特許文献１】国際公開第２００７／１０５６３１号
【発明の概要】
【発明が解決しようとする課題】
【０００６】
しかし、サイアロン（Ｓｉ−Ａｌ−Ｏ−Ｎ）構造の蛍光体には、１００℃程度の高温領域で使用する場合、常温（２５℃）領域で使用する場合に比べて発光強度が低下するという問題があった。以下、蛍光体の発光強度が、常温領域で使用する場合に比べて１００℃程度の高温領域で使用する場合に低下しないことまたは低下の度合いが小さいことを、温度特性が良いと称する。また、蛍光体の発光強度が、常温領域で使用する場合に比べて１００℃程度の高温領域で使用する場合に低下の度合いが大きいことを、温度特性が悪いと称する。
本発明は、上記事情に鑑みてなされたものであり、温度特性が良い蛍光体および発光装置を提供することを目的とする。
【課題を解決するための手段】
【０００７】
実施形態の蛍光体および発光装置は、特定組成の蛍光体に炭素を特定量含有させることにより、温度特性が良くなることを見出して完成されたものである。【０００８】
実施形態の蛍光体は、上記問題点を解決するものであり、下記一般式（１）【０００９】
［化１］
一般式：（Ｓｒ１−ｘ，Ｅｕx）αＳｉβＡｌγＯδＮω          （１）
（式中、ｘは０＜ｘ＜１、αは０＜α≦４であり、β、γ、δおよびωはαが３のときに換算した数値が、９＜β≦１５、１≦γ≦５、０．５≦δ≦３、１０≦ω≦２５を満足する数である）【００１０】
で表されるユーロピウム付活サイアロン結晶体からなり、紫外光〜青色光で励起されることにより緑色発光する蛍光体であり、炭素を１ｐｐｍ以上５０００ｐｐｍ以下の割合で含むことを特徴とする。【００１１】
また、実施形態の蛍光体は、上記問題点を解決するものであり、下記一般式（２）【００１２】
［化２］
一般式：（Ｓｒ１−ｘ，Ｅｕx）αＳｉβＡｌγＯδＮω          （２）
（式中、ｘは０＜ｘ＜１、αは０＜α≦３であり、β、γ、δおよびωはαが３のときに換算した数値が、５≦β≦９、１≦γ≦５、０．５≦δ≦２、５≦ω≦１５を満足する数である）【００１３】
で表されるユーロピウム付活サイアロン結晶体からなり、紫外光〜青色光で励起されることにより赤色発光する蛍光体であり、炭素を１ｐｐｍ以上５０００ｐｐｍ以下の割合で含むことを特徴とする。【００１４】
さらに、実施形態の発光装置は、上記問題点を解決するものであり、基板と、この基板上に配置され、紫外光〜青色光を出射する半導体発光素子と、この半導体発光素子の発光面を覆うように形成され、前記半導体発光素子からの出射光により励起されて可視光を発する蛍光体を含む発光部とを備え、前記蛍光体は、前記実施形態の蛍光体を含むことを特徴とする。
【図面の簡単な説明】
【００１５】
【図１】発光装置の発光スペクトルの一例。
【図２】発光装置の発光スペクトルの他の一例。
【発明を実施するための形態】
【００１６】
実施形態の蛍光体および発光装置について説明する。実施形態の蛍光体には、紫外光〜青色光で励起されることにより緑色発光する緑色蛍光体と、紫外光〜青色光で励起されることにより赤色発光する赤色蛍光体とがある。
【００１７】
［緑色蛍光体］
緑色蛍光体は、下記一般式（１）
【００１８】
［化３］
一般式：（Ｓｒ１−ｘ，Ｅｕx）αＳｉβＡｌγＯδＮω          （１）
（式中、ｘは０＜ｘ＜１、αは０＜α≦４であり、β、γ、δおよびωはαが３のときに換算した数値が、９＜β≦１５、１≦γ≦５、０．５≦δ≦３、１０≦ω≦２５を満足する数である）
【００１９】
で表されるユーロピウム付活サイアロン結晶体からなり、紫外光〜青色光で励起されることにより緑色発光する蛍光体である。このＳｒを含むユーロピウム付活サイアロン蛍光体を、以下、「Ｓｒサイアロン緑色蛍光体」ともいう。Ｓｒサイアロン緑色蛍光体の結晶系は斜方晶である。
【００２０】
一般式（１）において、ｘは、０＜ｘ＜１、好ましくは０．０２５≦ｘ≦０．５、さらに好ましくは０．２５≦ｘ≦０．５を満足する数である。
ｘが０であると焼成工程で得られる焼成体が蛍光体にならず、ｘが１であると緑色蛍光体粉末の発光効率が低くなる。
【００２１】
また、ｘは０＜ｘ＜１の範囲内で小さい数になるほど緑色蛍光体の発光効率が低下しやすくなる。さらに、ｘは０＜ｘ＜１の範囲内で大きい数になるほどＥｕ濃度の過剰のために濃度消光を起こしやすくなる。
このため、ｘは０＜ｘ＜１のうちでも、０．０２５≦ｘ≦０．５を満足する数が好ましく、０．２５≦ｘ≦０．５を満足する数がさらに好ましい。
【００２２】
一般式（１）において、Ｓｒの総合的な添え字（１−ｘ）αは０＜（１−ｘ）α＜４を満足する数である。また、Ｅｕの総合的な添え字ｘαは０＜ｘα＜４を満足する数である。すなわち、一般式（１）において、ＳｒおよびＥｕの総合的な添え字は、それぞれ０を超え４未満を満足する数である。
【００２３】
一般式（１）において、β、γ、δおよびωは、αが３のときに換算した数値である。
一般式（１）において、Ｓｉの添え字であるβは、αが３のときに換算した数値が９＜β≦１５を満足する数である。
一般式（１）において、Ａｌの添え字であるγは、αが３のときに換算した数値が１≦γ≦５を満足する数である。
一般式（１）において、Ｏの添え字であるδは、αが３のときに換算した数値が０．５≦δ≦３を満足する数である。
一般式（１）において、Ｎの添え字であるωは、αが３のときに換算した数値が１０≦ω≦２５を満足する数である。
【００２４】
一般式（１）において、添え字β、γ、δおよびωが、それぞれ上記範囲外の数になると、焼成で得られる蛍光体の組成が、一般式（１）で表される斜方晶系のＳｒサイアロン緑色蛍光体と異なるものになるおそれがある。
一般式（１）で表されるＳｒサイアロン緑色蛍光体は、通常、単結晶の粉末の形態をとる。
【００２５】
一般式（１）で表されるＳｒサイアロン緑色蛍光体は、炭素を１ｐｐｍ以上５０００ｐｐｍ以下、好ましくは５ｐｐｍ以上１０００ｐｐｍ以下、さらに好ましくは５０ｐｐｍ以上３００ｐｐｍ以下の割合で含む。
【００２６】
ここで、炭素の含有量は、炭素を含めた緑色蛍光体全質量に対する炭素の質量の割合である。なお、Ｓｒサイアロン緑色蛍光体は、通常、単結晶の粉末の形態をとるが、炭素は、蛍光体粉末を構成する各粒子の表面近傍の内部に多く存在する。
【００２７】
炭素の含有量が上記範囲内にあると、Ｓｒサイアロン緑色蛍光体は、室温（２５℃）での輝度が高いとともに１５０℃程度の高温時の輝度の低下が小さいため好ましい。
炭素の含有量が１ｐｐｍ未満であると、Ｓｒサイアロン緑色蛍光体は、高温時の輝度の低下が大きくなるおそれがある。
炭素の含有量が５０００ｐｐｍを超えると、Ｓｒサイアロン緑色蛍光体は、室温での輝度が低くなるおそれがある。
【００２８】
Ｓｒサイアロン緑色蛍光体の粉末は、平均粒径が、好ましくは１μｍ以上１００μｍ以下、さらに好ましくは５μｍ以上２０μｍ以下、より好ましくは１０μｍ以上２０μｍ以下である。ここで、平均粒径とは、コールターカウンター法による測定値であり、体積累積分布の中央値Ｄ５０を意味する。
【００２９】
Ｓｒサイアロン緑色蛍光体の粉末の平均粒径が１μｍ未満であったり１００μｍを超えたりすると、透明樹脂硬化物中にＳｒサイアロン緑色蛍光体の粉末や他の色の蛍光体粉末を分散させ、半導体発光素子からの紫外光〜青色光の照射により緑色光や他の色の光を出射させる構造の発光装置を作製した場合に、発光装置からの光の取り出し効率が低下するおそれがある。
一般式（１）で表されるＳｒサイアロン緑色蛍光体は、紫外光〜青色光を受光すると励起され、緑色光を出射する。
【００３０】
ここで、紫外光〜青色光とは、紫外光〜青色光の波長域内にピーク波長を有する光を意味する。紫外光〜青色光は、３７０ｎｍ以上４７０ｎｍ以下の範囲内にピーク波長を有する光であることが好ましい。
【００３１】
紫外光〜青色光の受光により励起された一般式（１）で表されるＳｒサイアロン緑色蛍光体は、発光ピーク波長が５００ｎｍ以上５４０ｎｍ以下の範囲内の緑色光を発光する。
【００３２】
［赤色蛍光体］
赤色蛍光体は、下記一般式（２）
【００３３】
［化４］
一般式：（Ｓｒ１−ｘ，Ｅｕx）αＳｉβＡｌγＯδＮω          （２）
（式中、ｘは０＜ｘ＜１、αは０＜α≦３であり、β、γ、δおよびωはαが３のときに換算した数値が、５≦β≦９、１≦γ≦５、０．５≦δ≦２、５≦ω≦１５を満足する数である）
【００３４】
で表されるユーロピウム付活サイアロン結晶体からなり、紫外光〜青色光で励起されることにより赤色発光する蛍光体である。このＳｒを含むユーロピウム付活サイアロン蛍光体を、以下、「Ｓｒサイアロン赤色蛍光体」ともいう。Ｓｒサイアロン赤色蛍光体の結晶系は斜方晶である。
【００３５】
一般式（２）において、ｘは、０＜ｘ＜１、好ましくは０．０２５≦ｘ≦０．５、さらに好ましくは０．２５≦ｘ≦０．５を満足する数である。
ｘが０であると焼成工程で得られる焼成体が蛍光体にならず、ｘが１であると赤色蛍光体粉末の発光効率が低くなる。
【００３６】
また、ｘは０＜ｘ＜１の範囲内で小さい数になるほど赤色蛍光体の発光効率が低下しやすくなる。さらに、ｘは０＜ｘ＜１の範囲内で大きい数になるほどＥｕ濃度の過剰のために濃度消光を起こしやすくなる。
このため、ｘは０＜ｘ＜１のうちでも、０．０２５≦ｘ≦０．５を満足する数が好ましく、０．２５≦ｘ≦０．５を満足する数がさらに好ましい。
【００３７】
一般式（２）において、Ｓｒの総合的な添え字（１−ｘ）αは０＜（１−ｘ）α＜３を満足する数である。また、Ｅｕの総合的な添え字ｘαは０＜ｘα＜３を満足する数である。すなわち、一般式（２）において、ＳｒおよびＥｕの総合的な添え字は、それぞれ０を超え３未満を満足する数である。
【００３８】
一般式（２）において、β、γ、δおよびωは、αが３のときに換算した数値である。
一般式（２）において、Ｓｉの添え字であるβは、αが３のときに換算した数値が５≦β≦９を満足する数である。
一般式（２）において、Ａｌの添え字であるγは、αが３のときに換算した数値が１≦γ≦５を満足する数である。
一般式（２）において、Ｏの添え字であるδは、αが３のときに換算した数値が０．５≦δ≦２を満足する数である。
一般式（２）において、Ｎの添え字であるωは、αが３のときに換算した数値が５≦ω≦１５を満足する数である。
【００３９】
一般式（２）において、添え字β、γ、δおよびωが、それぞれ上記範囲外の数になると、焼成で得られる蛍光体の組成が、一般式（２）で表される斜方晶系のＳｒサイアロン赤色蛍光体と異なるものになるおそれがある。
一般式（２）で表されるＳｒサイアロン赤色蛍光体は、通常、単結晶の粉末の形態をとる。
【００４０】
一般式（２）で表されるＳｒサイアロン赤色蛍光体は、炭素を１ｐｐｍ以上５０００ｐｐｍ以下、好ましくは５ｐｐｍ以上１０００ｐｐｍ以下、さらに好ましくは５０ｐｐｍ以上３００ｐｐｍ以下の割合で含む。
【００４１】
ここで、炭素の含有量は、炭素を含めた赤色蛍光体全質量に対する炭素の質量の割合である。なお、Ｓｒサイアロン赤色蛍光体は、通常、単結晶の粉末の形態をとるが、炭素は、蛍光体粉末を構成する各粒子の表面近傍の内部に多く存在する。
【００４２】
炭素の含有量が上記範囲内にあると、Ｓｒサイアロン赤色蛍光体は、室温（２５℃）での輝度が高いとともに１５０℃程度の高温時の輝度の低下が小さいため好ましい。
炭素の含有量が１ｐｐｍ未満であると、Ｓｒサイアロン赤色蛍光体は、高温時の輝度の低下が大きくなるおそれがある。
炭素の含有量が５０００ｐｐｍを超えると、Ｓｒサイアロン赤色蛍光体は、室温での輝度が低くなるおそれがある。
【００４３】
Ｓｒサイアロン赤色蛍光体の粉末は、平均粒径が、好ましくは１μｍ以上１００μｍ以下、さらに好ましくは５μｍ以上２０μｍ以下、より好ましくは１０μｍ以上２０μｍ以下である。ここで、平均粒径とは、コールターカウンター法による測定値であり、体積累積分布の中央値Ｄ５０を意味する。
【００４４】
Ｓｒサイアロン赤色蛍光体の粉末の平均粒径が１μｍ未満であったり１００μｍを超えたりすると、透明樹脂硬化物中にＳｒサイアロン赤色蛍光体の粉末や他の色の蛍光体粉末を分散させ、半導体発光素子からの紫外光〜青色光の照射により赤色光や他の色の光を出射させる構造の発光装置を作製した場合に、発光装置からの光の取り出し効率が低下するおそれがある。
一般式（２）で表されるＳｒサイアロン赤色蛍光体は、紫外光〜青色光を受光すると励起され、赤色光を出射する。
【００４５】
ここで、紫外光〜青色光とは、紫外光〜青色光の波長域内にピーク波長を有する光を意味する。紫外光〜青色光は、３７０ｎｍ以上４７０ｎｍ以下の範囲内にピーク波長を有する光であることが好ましい。
【００４６】
紫外光〜青色光の受光により励起された一般式（２）で表されるＳｒサイアロン赤色蛍光体は、発光ピーク波長が５５０ｎｍ以上６５０ｎｍ以下の範囲内の赤色光を発光する。
【００４７】
［緑色蛍光体および赤色蛍光体の製造方法］
一般式（１）で表されるＳｒサイアロン緑色蛍光体、および一般式（２）で表されるＳｒサイアロン赤色蛍光体は、たとえば、炭酸ストロンチウムＳｒＣＯ３、窒化アルミニウムＡｌＮ、窒化珪素Ｓｉ３Ｎ４、酸化ユーロピウムＥｕ２Ｏ３、および炭化珪素ＳｉＣ等の各原料を乾式混合して蛍光体原料混合物を調製し、この蛍光体原料混合物を窒素雰囲気中で焼成することにより作製することができる。
【００４８】
なお、一般式（１）で表されるＳｒサイアロン緑色蛍光体は、一般式（２）で表されるＳｒサイアロン赤色蛍光体に比べて、窒素Ｎを多く含んでいる。このため、一般式（１）で表されるＳｒサイアロン緑色蛍光体と、一般式（２）で表されるＳｒサイアロン赤色蛍光体とは、蛍光体原料混合物中のＳｒＣＯ３、ＡｌＮ、Ｓｉ３Ｎ４、Ｅｕ２Ｏ３、およびＳｉＣ等の各原料の配合比率を変えたり、焼成の際の炉内の窒素ガス量を変えたりすることにより作り分けることができる。たとえば、焼成の際の炉内の窒素ガスの圧力を１気圧程度の低めにすると一般式（２）で表されるＳｒサイアロン赤色蛍光体が得られやすく、７気圧程度の高めにすると一般式（１）で表されるＳｒサイアロン緑色蛍光体が得られやすい。
蛍光体原料混合物は、さらにフラックス剤として、反応促進剤である塩化ストロンチウムＳｒＣｌ２等を含んでいてもよい。
蛍光体原料混合物は、耐火るつぼに充填される。耐火るつぼとしては、たとえば、窒化ホウ素るつぼ、カーボンるつぼ等が用いられる。
【００４９】
耐火るつぼに充填された蛍光体原料混合物は焼成される。焼成装置は、耐火るつぼが配置される内部の焼成雰囲気の組成および圧力、ならびに焼成温度および焼成時間が所定条件に保たれる装置が用いられる。このような焼成装置としては、たとえば、電気炉が用いられる。
焼成雰囲気としては、Ｎ２含有ガスが用いられる。Ｎ２含有ガスとしては、たとえば、Ｎ２ガスや、Ｎ２とＨ２との混合ガス等が用いられる。
【００５０】
一般的に、蛍光体原料混合物から蛍光体粉末を焼成するときは、蛍光体粉末に対して酸素Ｏを過剰に含む蛍光体原料混合物から適量の酸素Ｏが消失することにより、所定の組成の蛍光体粉末を得る。
焼成雰囲気中のＮ２は、蛍光体原料混合物から蛍光体粉末を焼成する際に、蛍光体原料混合物から適量の酸素Ｏを消失させる作用を有する。
【００５１】
また、焼成雰囲気中のＨ２は、蛍光体原料混合物から蛍光体粉末を焼成する際に、還元剤として作用し、Ｎ２に比べて蛍光体原料混合物からより多くの酸素Ｏを消失させる。
【００５２】
このため、Ｎ２含有ガス中にＨ２が含まれる場合は、Ｎ２含有ガス中にＨ２が含まれない場合に比べて、焼成時間を短くすることができる。ただし、Ｎ２含有ガス中のＨ２の含有量が多すぎると、得られる蛍光体粉末の組成が、一般式（１）で表されるＳｒサイアロン緑色蛍光体または一般式（２）で表されるＳｒサイアロン赤色蛍光体と異なりやすく、このために蛍光体粉末の発光強度が弱くなるおそれがある。
【００５３】
Ｎ２含有ガスが、Ｎ２ガス、またはＮ２とＨ２との混合ガスである場合、Ｎ２含有ガス中のＮ２とＨ２とのモル比率は、Ｎ２：Ｈ２が、通常１０：０〜１：９、好ましくは８：２〜２：８、さらに好ましくは６：４〜４：６である。
【００５４】
Ｎ２含有ガス中のＮ２とＨ２とのモル比率が、上記範囲内、すなわち通常１０：０〜１：９であると、短時間の焼成で、結晶構造の欠陥の少ない高品質な単結晶の蛍光体粉末を得ることができる。
【００５５】
Ｎ２含有ガス中のＮ２とＨ２とのモル比率は、焼成装置のチャンバー内に連続的に供給されるＮ２とＨ２とを、Ｎ２とＨ２との流量の比率が上記比率になるように供給するとともに、チャンバー内の混合ガスを連続的に排出することにより、上記比率、すなわち通常１０：０〜１：９にすることができる。
焼成雰囲気であるＮ２含有ガスは、焼成装置のチャンバー内で気流を形成させるように流通させると、焼成が均一に行われるため好ましい。
焼成雰囲気であるＮ２含有ガスの圧力は、通常０．１ＭＰａ（略１ａｔｍ）〜１．０ＭＰａ（略１０ａｔｍ）である。
【００５６】
焼成雰囲気の圧力が０．１ＭＰａ未満であると、焼成前にるつぼに仕込んだ蛍光体原料混合物に比較して、焼成後に得られる蛍光体粉末の組成が一般式（１）で表されるＳｒサイアロン緑色蛍光体または一般式（２）で表されるＳｒサイアロン赤色蛍光体と異なりやすく、このために蛍光体粉末の発光強度が弱くなるおそれがある。
【００５７】
焼成雰囲気の圧力が１．０ＭＰａを超えると、圧力が１．０ＭＰａ以下の場合と比較しても焼成条件に特に変化がなく、エネルギーの無駄遣いになるため好ましくない。
【００５８】
なお、一般式（１）で表されるＳｒサイアロン緑色蛍光体を製造する場合には、焼成雰囲気であるＮ２含有ガスの圧力は、好ましくは０．５ＭＰａ〜０．８ＭＰａ、さらに好ましくは０．６ＭＰａ〜０．８ＭＰａである。
【００５９】
また、一般式（２）で表されるＳｒサイアロン赤色蛍光体を製造する場合には、焼成雰囲気であるＮ２含有ガスの圧力は、好ましくは０．１ＭＰａ〜０．４ＭＰａ、さらに好ましくは０．１ＭＰａ〜０．２ＭＰａである。
焼成温度は、通常１４００℃〜２０００℃、好ましくは１７００℃〜１９００℃である。
焼成温度が１４００℃〜２０００℃の範囲内にあると、短時間の焼成で、結晶構造の欠陥の少ない高品質な単結晶の蛍光体粉末を得ることができる。
【００６０】
焼成温度が１４００℃未満であると、得られる蛍光体粉末が紫外〜青色光により励起されて出射する光の色が、所望の色にならないおそれがある。すなわち、一般式（１）で表されるＳｒサイアロン緑色蛍光体を製造したい場合に、紫外〜青色光により励起されて出射する光の色が緑色以外の色になったり、一般式（２）で表されるＳｒサイアロン赤色蛍光体を製造したい場合に、紫外〜青色光により励起されて出射する光の色が赤色以外の色になったりするおそれがある。
【００６１】
焼成温度が２０００℃を超えると、焼成の際のＮとＯの消失度合いが大きくなることにより得られる蛍光体粉末の組成が一般式（１）で表されるＳｒサイアロン緑色蛍光体または一般式（２）で表されるＳｒサイアロン赤色蛍光体と異なりやすく、このために蛍光体粉末の発光強度が弱くなるおそれがある。
焼成時間は、通常０．５時間〜２０時間、好ましくは２時間〜１０時間、さらに好ましくは３時間〜５時間である。
【００６２】
焼成時間が０．５時間未満である場合または２０時間を超える場合は、得られる蛍光体粉末の組成が一般式（１）で表されるＳｒサイアロン緑色蛍光体または一般式（２）で表されるＳｒサイアロン赤色蛍光体と異なりやすく、このために蛍光体粉末の発光強度が弱くなるおそれがある。
【００６３】
焼成時間は、焼成温度が高い場合は、０．５時間〜２０時間の範囲内で短い時間とすることが好ましく、焼成温度が低い場合は、０．５時間〜２０時間の範囲内で長い時間とすることが好ましい。
【００６４】
焼成後の耐火るつぼ中には、蛍光体粉末からなる焼成体が生成される。焼成体は、通常、弱く固まった塊状になっている。焼成体を乳棒等を用いて軽く解砕すると、蛍光体粉末が得られる。解砕で得られた蛍光体粉末は、一般式（１）で表されるＳｒサイアロン緑色蛍光体または一般式（２）で表されるＳｒサイアロン赤色蛍光体の粉末になる。
【００６５】
実施形態の緑色蛍光体および赤色蛍光体によれば、温度特性が良い蛍光体が得られる。
【００６６】
［発光装置］
発光装置は、上記の一般式（１）で表されるＳｒサイアロン緑色蛍光体または一般式（２）で表されるＳｒサイアロン赤色蛍光体を用いる発光装置である。
具体的には、発光装置は、基板と、この基板上に配置され、紫外光〜青色光を出射する半導体発光素子と、この半導体発光素子の発光面を覆うように形成され、半導体発光素子からの出射光により励起されて可視光を発する蛍光体を含む発光部とを備え、蛍光体は、一般式（１）で表されるＳｒサイアロン緑色蛍光体または一般式（２）で表されるＳｒサイアロン赤色蛍光体を含む発光装置である。
【００６７】
発光装置は、発光部中に含まれる蛍光体がＳｒサイアロン緑色蛍光体のみであれば発光装置の出射面から緑色光を出射し、発光部中に含まれる蛍光体がＳｒサイアロン赤色蛍光体のみであれば発光装置の出射面から赤色光を出射する。
【００６８】
また、発光装置は、発光部中に、Ｓｒサイアロン緑色蛍光体に加え青色蛍光体および赤色蛍光体等の蛍光体を含むようにしたり、Ｓｒサイアロン赤色蛍光体に加え青色蛍光体および緑色蛍光体等の蛍光体を含むようにしたりすると、各色の蛍光体から出射される赤色光、青色光および緑色光等の各色の光の混色により、発光装置の出射面から白色光を出射する白色光発光装置とすることもできる。
【００６９】
さらに、発光装置は、Ｓｒサイアロン緑色蛍光体に加え他の緑色蛍光体を含んでいたり、Ｓｒサイアロン赤色蛍光体に加え他の赤色蛍光体を含んでいたりしてもよい。
【００７０】
なお、発光装置は、蛍光体として、一般式（１）で表されるＳｒサイアロン緑色蛍光体と一般式（２）で表されるＳｒサイアロン赤色蛍光体とを含んでいてもよい。蛍光体として、Ｓｒサイアロン緑色蛍光体と一般式（２）で表されるＳｒサイアロン赤色蛍光体との両方が含まれる場合は、温度特性の良い発光装置が得られる。
【００７１】
（基板）
基板としては、たとえば、アルミナ、窒化アルミニウム（ＡｌＮ）等のセラミックス、ガラスエポキシ樹脂等が用いられる。基板がアルミナ板や窒化アルミニウム板であると、熱伝導性が高く、ＬＥＤ光源の温度上昇を抑制することができるため好ましい。
【００７２】
（半導体発光素子）
半導体発光素子は、基板上に配置される。
半導体発光素子としては、紫外光〜青色光を出射する半導体発光素子が用いられる。ここで、紫外光〜青色光とは、紫外光〜青色光の波長域内にピーク波長を有する光を意味する。紫外光〜青色光は、３７０ｎｍ以上４７０ｎｍ以下の範囲内にピーク波長を有する光であることが好ましい。
【００７３】
紫外光〜青色光を出射する半導体発光素子としては、たとえば、紫外発光ダイオード、紫色発光ダイオード、青色発光ダイオード、紫外レーザダイオード、紫色レーザダイオードおよび青色レーザダイオード等が用いられる。なお、半導体発光素子がレーザダイオードの場合、上記ピーク波長とは、ピーク発振波長を意味する。
【００７４】
（発光部）
発光部は、半導体発光素子からの出射光である紫外光〜青色光により励起されて可視光を出射する蛍光体を透明樹脂硬化物中に含むものであり、半導体発光素子の発光面を被覆するように形成される。
【００７５】
発光部に用いられる蛍光体は、少なくとも上記のＳｒサイアロン緑色蛍光体、またはＳｒサイアロン赤色蛍光体を含む。また、蛍光体は、Ｓｒサイアロン緑色蛍光体とＳｒサイアロン赤色蛍光体との両方を含んでいてもよい。
【００７６】
また、発光部に用いられる蛍光体は、Ｓｒサイアロン緑色蛍光体またはＳｒサイアロン赤色蛍光体と、Ｓｒサイアロン緑色蛍光体またはＳｒサイアロン赤色蛍光体以外の蛍光体とを含むものであってもよい。Ｓｒサイアロン緑色蛍光体またはＳｒサイアロン赤色蛍光体以外の蛍光体としては、たとえば、赤色蛍光体、青色蛍光体、緑色蛍光体、黄色蛍光体、紫色蛍光体、橙色蛍光体等を用いることができる。蛍光体としては、通常、粉末状のものが用いられる。
発光部において、蛍光体は透明樹脂硬化物中に含まれる。通常、蛍光体は透明樹脂硬化物中に分散される。
【００７７】
発光部に用いられる透明樹脂硬化物は、透明樹脂、すなわち透明性の高い樹脂を硬化させたものである。透明樹脂としては、たとえば、シリコーン樹脂、エポキシ樹脂等が用いられる。シリコーン樹脂は、エポキシ樹脂よりもＵＶ耐性が高いため好ましい。また、シリコーン樹脂のうちでは、ジメチルシリコーン樹脂が、ＵＶ耐性が高いためさらに好ましい。
【００７８】
発光部は、蛍光体１００質量部に対して透明樹脂硬化物２０〜１０００質量部の割合で構成されていることが好ましい。蛍光体に対する透明樹脂硬化物の割合がこの範囲内にあると、発光部の発光強度が高い。
【００７９】
発光部の膜厚は、通常、８０μｍ以上８００μｍ以下、好ましくは１５０μｍ以上６００μｍ以下である。発光部の膜厚が８０μｍ以上８００μｍ以下であると、半導体発光素子から出射される紫外光〜青色光の漏出量が少ない状態で実用的な明るさを確保することができる。発光部の膜厚を１５０μｍ以上６００μｍ以下とすると、発光部からの発光をより明るくすることができる。
【００８０】
発光部は、たとえば、はじめに透明樹脂と蛍光体とを混合して、蛍光体が透明樹脂中に分散した蛍光体スラリーを調製し、次に、蛍光体スラリーを半導体発光素子やグローブ内面に塗布し硬化させることにより得られる。
【００８１】
蛍光体スラリーを半導体発光素子に塗布した場合には、発光部は半導体発光素子に接触して被覆する形態となる。また、蛍光体スラリーをグローブ内面に塗布した場合には、発光部は半導体発光素子と離間してグローブ内面に形成される形態となる。この発光部がグローブ内面に形成される形態の発光装置は、リモートフォスファー型ＬＥＤ発光装置と称される。
蛍光体スラリーは、たとえば、１００℃〜１６０℃に加熱することにより硬化させることができる。
【００８２】
図１は、発光装置の発光スペクトルの一例である。
具体的には、半導体発光素子としてピーク波長が４００ｎｍの紫色光を出射する紫色ＬＥＤを用いるとともに、蛍光体としてＳｒ２．７Ｅｕ０．３Ｓｉ１３Ａｌ３Ｏ２Ｎ２１で表されるＳｒサイアロン緑色蛍光体のみを用いた、２５℃での緑色発光装置の発光スペクトルである。
なお、紫色ＬＥＤは、順方向降下電圧Ｖｆが３．１９５Ｖ、順方向電流Ｉｆが２０ｍＡである。
【００８３】
図１に示すように、蛍光体として一般式（１）で表されるＳｒサイアロン緑色蛍光体を用いた緑色発光装置は、紫色光等の短波長の励起光を用いた場合でも発光強度が高い。
図２は、発光装置の発光スペクトルの他の一例である。
【００８４】
具体的には、半導体発光素子としてピーク波長が４００ｎｍの紫色光を出射する紫色ＬＥＤを用いるとともに、蛍光体としてＳｒ１．６Ｅｕ０．４Ｓｉ７Ａｌ３ＯＮ１３で表されるＳｒサイアロン赤色蛍光体のみを用いた、２５℃での赤色発光装置の発光スペクトルである。
なお、紫色ＬＥＤは、順方向降下電圧Ｖｆが３．１９０Ｖ、順方向電流Ｉｆが２０ｍＡである。
【００８５】
図２に示すように、蛍光体として一般式（２）で表されるＳｒサイアロン赤色蛍光体を用いた赤色発光装置は、紫色光等の短波長の励起光を用いた場合でも発光強度が高い。
【００８６】
実施形態の発光装置によれば、温度特性が良い発光装置が得られる。
【実施例】
【００８７】
以下に実施例を示すが、本発明はこれらに限定されて解釈されるものではない。【００８８】
［実施例１］
（蛍光体の作製）
はじめに、ＳｒＣＯ３を３３７ｇ、ＡｌＮを１０４ｇ、Ｓｉ３Ｎ４を５１４ｇ、Ｅｕ２Ｏ３を４５ｇ、およびＳｉＣを０．００３ｇ秤量し、これらにフラックス剤を適量加え、乾式混合して蛍光体原料混合物を調製した。その後、この蛍光体原料混合物を窒化ホウ素るつぼに充填した。ＳｒＣＯ３等の原料の配合量を表１に示す。
蛍光体原料混合物が充填された窒化ホウ素るつぼを、電気炉内で、０．７ＭＰａ（略７気圧）の窒素雰囲気中、１８００℃で４時間焼成したところ、るつぼ中に焼成粉末の塊が得られた。
この塊を解砕した後、焼成粉末に焼成粉末の質量の１０倍量の純水を加えて１０分間攪拌し、ろ過して焼成粉末を得た。この焼成粉末の洗浄操作をさらに２回繰り返し、合計３回洗浄した。洗浄後の焼成粉末をろ過し、乾燥した後、目開き７５ミクロンのナイロンメッシュで篩ったところ、焼成粉末が得られた。
焼成粉末を分析したところ、表２に示す組成からなる単結晶のＳｒサイアロン緑色発光蛍光体であった。また、焼成粉末には、表２に示す量の炭素が含まれていた。炭素の含有量は、炭素を含めた焼成粉末全質量に対する炭素の質量の割合である。炭素は、蛍光体粉末（焼成粉末）を構成する各粒子の表面近傍の内部に多く存在していた。【００８９】
（蛍光体の分析）
得られたＳｒサイアロン緑色発光蛍光体について平均粒径、発光ピーク波長および輝度を調べた。
平均粒径は、コールターカウンター法による測定値であり、体積累積分布の中央値Ｄ５０の値である。
また、輝度は、室温（２５℃）と１５０℃で測定した。室温での輝度を、この実施例１の室温での輝度を１００とする相対値（％）（以下、相対輝度という）として示す。
なお、以下に示す実施例および比較例においても、室温での輝度を、この実施例１の室温での輝度を１００とする相対値（％）（相対輝度）として示す。
また、１５０℃で測定した輝度は１５０℃での相対輝度に換算した後、（室温での相対輝度−１５０℃での相対輝度）／（室温での相対輝度）の式から、室温の輝度に対する１５０℃での輝度の低下率（％）を算出した。表には、１５０℃での輝度の低下率（％）を示す。
測定結果を表２および表３に示す。【００９０】
【表１】
2012036016.tif 000003
【００９１】
【表２】
2012036016.tif 000004
【００９２】
【表３】
2012036016.tif 000005
【００９３】
［実施例２〜９、比較例１〜６］
（蛍光体の作製）
表２に示す組成、炭素含有量のＳｒサイアロン緑色発光蛍光体を得るために、蛍光体原料混合物中のＳｒＣＯ３、ＡｌＮ、Ｓｉ３Ｎ４、Ｅｕ２Ｏ３、およびＳｉＣの配合量を表１に示すように変えた以外は、実施例１と同様にして、焼成粉末を得た（実施例２〜９、比較例１〜６）。
それぞれの焼成粉末を分析したところ、表２に示す組成からなる単結晶のＳｒサイアロン緑色発光蛍光体であった。また、焼成粉末には、表２に示す量の炭素が含まれていた。蛍光体粉末が炭素を含む場合、炭素は、蛍光体粉末（焼成粉末）を構成する各粒子の表面近傍の内部に多く存在していた。【００９４】
（蛍光体の分析）
得られたＳｒサイアロン緑色発光蛍光体について、実施例１と同様にして平均粒径、発光ピーク波長および輝度を調べた。
なお、一部の実施例（実施例２〜７）および比較例（比較例１〜３）の輝度は実施例１と同様に室温（２５℃）と１５０℃で測定したが、他の実施例（実施例８、９）および比較例（比較例４〜６）の輝度は室温（２５℃）と１００℃で測定した。
１００℃で測定した輝度は１００℃での相対輝度に換算した後、（室温での相対輝度−１００℃での相対輝度）／（室温での相対輝度）の式から、室温の輝度に対する１００℃での輝度の低下率（％）を算出した。表には、１００℃での輝度の低下率（％）を示す。
測定結果を表２および表３に示す。【００９５】
［実施例１０］
（蛍光体の作製）
表５に示す組成、炭素含有量のＳｒサイアロン赤色発光蛍光体を得るために、蛍光体原料混合物中のＳｒＣＯ３、ＡｌＮ、Ｓｉ３Ｎ４、Ｅｕ２Ｏ３、およびＳｉＣの配合量を表４に示すように変えた以外は、実施例１と同様にして、赤色粉末を得た。
赤色粉末を分析したところ、表５に示す組成からなる単結晶のＳｒサイアロン赤色発光蛍光体であった。また、赤色粉末には、表５に示す量の炭素が含まれていた。炭素は、蛍光体粉末（赤色粉末）を構成する各粒子の表面近傍の内部に多く存在していた。【００９６】
（蛍光体の分析）
得られたＳｒサイアロン赤色発光蛍光体について、実施例１と同様にして平均粒径、発光ピーク波長および輝度を調べた。
測定結果を表５および表６に示す。【００９７】
【表４】
2012036016.tif 000006
【００９８】
【表５】
2012036016.tif 000007
【００９９】
【表６】
2012036016.tif 000008
【０１００】
［実施例１１〜１８、比較例７〜１０］
（蛍光体の作製）
表５に示す組成、炭素含有量のＳｒサイアロン赤色発光蛍光体を得るために、蛍光体原料混合物中のＳｒＣＯ３、ＡｌＮ、Ｓｉ３Ｎ４、Ｅｕ２Ｏ３、およびＳｉＣの配合量を表４に示すように変えた以外は、実施例１と同様にして、赤色粉末を得た（実施例１１〜１６、比較例７〜１０）。
赤色粉末を分析したところ、表５に示す組成からなる単結晶のＳｒサイアロン赤色発光蛍光体であった。また、赤色粉末には、表５に示す量の炭素が含まれていた。蛍光体粉末が炭素を含む場合、炭素は、蛍光体粉末（赤色粉末）を構成する各粒子の表面近傍の内部に多く存在していた。【０１０１】
（蛍光体の分析）
得られたＳｒサイアロン赤色発光蛍光体について、実施例１と同様にして平均粒径、発光ピーク波長および輝度を調べた。
なお、一部の実施例（実施例１１〜１６）および比較例（比較例７）の輝度は実施例１と同様に室温（２５℃）と１５０℃で測定したが、他の実施例（実施例１７、１８）および比較例（比較例８〜１０）の輝度は、比較例１と同様にして、室温（２５℃）と１００℃で測定した。
測定結果を表５および表６に示す。【０１０２】
表１〜表６より、炭素含有量が０ｐｐｍの場合は高温時の輝度の低下が大きく、炭素含有量が５０００ｐｐｍ以上の場合は室温での輝度が低いことが分かる。【０１０３】
なお、本発明のいくつかの実施形態を説明したが、これらの実施形態は例として提示したものであり、発明の範囲を限定することは意図していない。これら新規な実施形態は、その他の様々な形態で実施し得るものであり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。【０１０４】
以上説明した実施例によれば、温度特性が良い蛍光体および発光装置が得られる。
【図１】
2012036016.tif 000009
【図２】
2012036016.tif 000010
【国際調査報告】
2012036016.tif 000011
2012036016.tif 000012
2012036016.tif 000013
2012036016.tif 000014